(57)【特許請求の範囲】
【請求項１】
相対的な重量部で、
ポルトランドセメント：１００と、
Ｄ１０〜Ｄ９０が０．０６３ｍｍと５ｍｍとの間である単粒度を有する砂、又は、０．０６３ｍｍと１ｍｍとの間にＤ１０〜Ｄ９０を有する微細砂と、１ｍｍと５ｍｍとの間にＤ１０〜Ｄ９０を有する最も粗い砂とからなる砂の混合物：５０〜２００と、
１５μｍよりも小さい平均粒径を有する、微粒子のポゾラン又は非ポゾラン材料又はそれらの混合物：０〜７０と、
減水流動化剤：０．１〜１０と、
水：１０〜３０と、を含み、且つ、
上記硬化混合物の体積に対して０．５〜５体積％の、６〜１２０の縦横比を有するガラス繊維を含み、
上記各ガラス繊維は、複数のフィラメントを含んでいることを特徴とする、延性のある超高性能コンクリート。
【請求項２】
請求項１記載のコンクリートにおいて、
上記フィラメントは、３０μｍよりも小さい直径を有していることを特徴とするコンクリート。
【請求項３】
請求項１又は２記載のコンクリートにおいて、
上記各ガラス繊維は、５０〜２００のフィラメントを含んでいることを特徴とするコンクリート。
【請求項４】
請求項１〜３のいずれか１つに記載のコンクリートにおいて、
上記ガラス繊維は、０．１〜０．５ｍｍの直径を有していることを特徴とするコンクリート。
【請求項５】
相対的な重量部で、
ポルトランドセメント：１００と、
Ｄ１０〜Ｄ９０が０．０６３ｍｍと５ｍｍとの間である単粒度を有する砂、又は、０．０６３ｍｍと１ｍｍとの間にＤ１０〜Ｄ９０を有する微細砂と、１ｍｍと５ｍｍとの間にＤ１０〜Ｄ９０を有する最も粗い砂とからなる砂の混合物：５０〜２００と、
１５μｍよりも小さい平均粒径を有する、微粒子のポゾラン又は非ポゾラン材料：０〜７０と、
減水流動化剤：０．１〜１０と、
水：１０〜３０と、を含み、且つ、
上記硬化混合物の体積に対して０．５〜５体積％の、６〜１２０の縦横比を有するガラス繊維を含む、請求項１〜４のいずれか１つに記載のコンクリートの製造で用いる混合物。
【請求項６】
請求項１記載のコンクリートの製造方法であって、
請求項５記載の混合物の構成材料を、水と練り混ぜる工程を含むことを特徴とするコンクリートの製造方法。
【請求項７】
請求項１記載のコンクリートの造形品。
【発明の詳細な説明】
【技術分野】
【０００１】
本発明は、新しい延性のある超高性能コンクリート、その製造方法及びその使用方法に関するものである。
【背景技術】
【０００２】
超高性能コンクリートは、一般に１００ＭＰより大きい、さらに一般に１２０ＭＰａより大きい２８日圧縮強度を有している。
【０００３】
コンクリートは、例えば、かなりの圧縮強度を有する強い材料として、建設業において広く用いられている。しかしながら、特殊な用途に適合するようにコンクリートの特性を変更し且つ改善するために、新しいコンクリート添加剤に関する研究は継続されている。
【０００４】
コンクリートのための添加剤は、例えば金属繊維又は有機繊維という形で強化剤を含む。強靱化は、硬化コンクリートの破壊エネルギー及び／又は延性の増加において見ることができる。延性は、多くの用途にとって重要且つ好ましい特性である。
【０００５】
コンクリートにおける好ましい延性挙動を確保するために、繊維及び繊維量のパラメータは、慎重に選択されなければならない。これらは金属繊維と有機繊維とで異なる（当然のことながら、金属及び有機繊維の物理化学的特性は根本的に異なる）。繊維は、長さ（Ｌ）、直径（Ｄ）及び縦横比（ＬｆＤ）に関する寸法が、一般に予め定められており、且つ、特性における所望の改善を確保するために、所定量が加えられなければならない。
【０００６】
金属繊維は実質的な延性を有し、それ故、それらをコンクリートに取込むことは、強化コンクリート材料に、ある特定の構造的な用途における好ましい延性挙動を与える。例えばポリビニルアルコール（ＰＶＡ）などの有機繊維もまた、コンクリートの延性を得るために用いられてきた。
【０００７】
ガラス及びガラスから作られた繊維は壊れやすい。ガラスは、その物理化学的特性において、金属材料とも有機材料とも根本的に異なる。コンクリート混合物へ脆性を有するガラス繊維を取込んでも、ある特定の構造的な用途におけるこれらの混合物の延性を改善することは期待できなかったであろう。
【発明の概要】
【発明が解決しようとする課題】
【０００８】
現在、ガラス繊維及びコンクリートの他の成分の適切な選択、並びに、それらの相対量によって、延性のあるコンクリート混合物を得ることが可能となることが発見されている。本発明は、かかるコンクリート混合物の提供を目指す。
【課題を解決するための手段】
【０００９】
その結果、本発明は、相対的な重量部で、ポルトランドセメント：１００と、Ｄ１０〜Ｄ９０が０．０６３ｍｍと５ｍｍとの間である単粒度を有する砂、又は、０．０６３ｍｍと１ｍｍとの間にＤ１０〜Ｄ９０を有する微細砂と、１ｍｍと５ｍｍとの間、例えば１ｍｍと４ｍｍとの間にＤ１０〜Ｄ９０を有する最も粗い砂とからなる、砂の混合物（２種の砂が好ましい）：５０〜２００（好ましくは８０より大きく、例えば８０〜１７０、より好ましくは１００〜１５０）と、１５μｍよりも小さい平均粒径を有する、微粒子のポゾラン又は非ポゾラン材料又はそれらの混合物：０〜７０、好ましくは１０〜６０、例えば約５０（１０〜４０も用いることが可能）と、減水流動化剤：０．１〜１０と、水：１０〜３０と、を含み、且つ、硬化混合物の体積に対して０．５〜５体積％の、６〜１２０、好ましくは１０〜８０、例えば２０〜４０、より好ましくは約２０の縦横比を有するガラス繊維を含み、各ガラス繊維は、複数のフィラメントを含んでいる、延性のある超高性能コンクリートを提供する。
【００１０】
その結果、個々の繊維が複数のフィラメントを含んでいる。
【図面の簡単な説明】
【００１１】
【図１】試験装置の形状寸法を示す。
【図２】本発明に係るコンクリート混合物の延性挙動を示す。
【図３】本発明に係るコンクリート混合物の延性挙動を示す。
【図４】本発明に係るコンクリート混合物の延性挙動を示す。
【図５】本発明に係るコンクリート混合物の延性挙動を示す。
【図６】本発明に係るコンクリート混合物の延性挙動を示す。
【図７】本発明に係るコンクリート混合物の延性挙動を示す。
【図８】本発明に係るコンクリート混合物の延性挙動を示す。
【発明を実施するための形態】
【００１２】
ガラス繊維は、一般に、ブッシュ又はオリフィスからの溶融ガラスの減衰流れによって形成される。水性サイジング混合物又は化学的処理を、繊維に適用することも可能である。
【００１３】
水性サイジング混合物は、滑剤、結合剤及び塗膜形成バインダー樹脂を含んでもよい。処理された繊維は、一般に、水分を取り除き且つ繊維の表面にサイズ混合物を硬化させるために加熱される。
【００１４】
化学的処理は、シランカップリング剤及び塗膜形成剤を含む混合物を用いることで達成することが可能である。
【００１５】
この明細書で用いられる「サイジング」という用語は、水性サイジング混合物及び化学的処理を包含する。
【００１６】
シランカップリング剤は、アミノシラン、シランエステル、ビニルシラン、メタクリロキシシラン、エポキシシラン、硫黄シラン、ウレイドシラン、イソシアナートシラン、及び、それらの混合物を含む。
【００１７】
塗膜形成剤は、塊状ポリウレタン塗膜形成要素、熱可塑性ポリウレタン樹脂塗膜形成要素、エポキシ樹脂塗膜形成要素、ポリオレフィン、変性のポリオレフィン、官能基を有するポリオレフィン、ポリ酢酸ビニル、ポリアクリル酸塩、飽和ポリエステル樹脂塗膜形成要素、不飽和ポリエステル樹脂塗膜形成要素、ポリエーテル塗膜形成要素、及び、それらの混合物を含む。繊維中のガラスは、一般に耐アルカリ性である。摩耗抵抗及び／又はコンクリート練り混ぜ中のフィラメントの結合性を促進するために、繊維をサイズするのが好ましい。練り混ぜ中のフィラメントの分離を回避し又は減少させるために、マルチフィラメント繊維ではサイジングが好ましい。
【００１８】
コンクリート中のガラス繊維の体積百分率は、約１体積％より多いのが好ましく、例えば２〜５体積％であり、約２〜３体積％が好ましい。好ましい値は約２％である。
【００１９】
多芯繊維における個々のフィラメントの直径は、一般に約３０μｍよりも小さい。個々の繊維中の個々のフィラメントの数は、一般に５０〜２００であり、約１００が好ましい。多芯繊維の複合直径は、一般に０．１〜０．５ｍｍ、好ましくは約０．３ｍｍである。それらは一般に横断面がほぼ円形である。
【００２０】
ガラスは、一般に６０ＧＰａ以上の、好ましくは７０〜８０ＧＰａの、例えば７２〜７５ＧＰａの、より好ましくは約７２ＧＰａのヤング係数を有している。
【００２１】
ガラス繊維の長さは、一般に骨材（又は砂）粒径より大きい。繊維長は、粒径より少なくとも３倍大きいのが好ましい。長さが入り交じったものを用いてもよい。ガラス繊維の長さは、一般に３〜２０ｍｍ、例えば４〜２０ｍｍであり、４〜１２ｍｍが好ましく、例えば約６ｍｍが好ましい。
【００２２】
マルチフィラメントガラス繊維の引張強度は、一般に約１７００ＭＰあるいはそれ以上である。
【００２３】
混合物中のガラス繊維（Ｓｆ）飽和投与量は、公式で表される：
Ｓｆ＝Ｖｆ×Ｌ／Ｄ
ここで、Ｖｆは繊維の実量である。本発明の延性のある混合物におけるＳｆは、一般に０．５〜５であり、０．５〜３が好ましい。生コンクリート混合物の優れた流動性を得るためのＳｆは、一般に約２以下である。実量は、ガラス繊維の重量及び密度から計算することができる。
【００２４】
本発明に係るコンクリート中のガラス繊維の表面は、親水性であることが好ましく、その場合には一般に結合がより強くなる。表面が疎水性の場合には、ガラス繊維の含有量を、２〜５％まで引き上げるのが好ましく、３〜４％まで引き上げるのがより好ましい。
【００２５】
砂は一般的に、ケイ砂又は石灰石砂、焼成ボーキサイト又は冶金残留物の粒子状物質である。細砂は、挽いて粉末にした硬く密度が高い鉱物材料、例えば挽いて粉末にしたビトリファイドスラグを含んでもよい。好ましい砂の混合物は、０．０６３ｍｍと１ｍｍとの間にＤ１０〜Ｄ９０を有する微細砂と、１ｍｍと５ｍｍとの間にＤ１０〜Ｄ９０を有する最も粗い砂とを含む混合物（２種の砂が好ましい）を含む。
【００２６】
本発明に係るコンクリートは、自己充填コンクリートであることが好ましい。ビカー硬化時間は、２〜１８時間、例えば、４〜１４時間であるのが好ましい。
【００２７】
ＵＨＰＣは、その高いセメント量に起因して凝結において一般的に高い収縮量を示す。総収縮量は、水の添加の前に、一般的に２〜８分の１、好ましくは３〜５分の１、例えば４分の１の、クイックライム、生石灰又は酸化カルシウムを混合物に含有させることによって減少させることが可能である。
【００２８】
適したポゾラン材料は、シリコン又はフェロシリコン合金の製造時の副生成物である、ミクロシリカとしても知られているシリカフュームを含む。それは反応性ポゾラン材料として知られている。
【００２９】
その主成分は、アモルファス二酸化ケイ素である。個々の粒子は、一般に約５〜１０ｎｍの直径を有している。個々の粒子は０．１〜１μｍの塊を形成するために凝集し、且つ、その結果、集合して２０〜３０μｍの骨材となる。シリカフュームは、一般に１０〜３０ｍ２／ｇのＢＥＴ比表面積を有している。
【００３０】
他のポゾラン材料は、例えば、メタカオリン及び火山性の天然ポゾラン、沈降物、又はダイアジェニックオリジンなどのアルミノケイ酸塩に富む材料を含む。
【００３１】
また、適した非ポゾラン材料は、炭酸カルシウム含有材料（例えば重質又は沈降炭酸カルシウム）、好ましくは重質炭酸カルシウムを含む。重質炭酸カルシウムは、例えば、登録商標Ｄｕｒｃａｌ１（ＯＭＹＡ、フランス）でよい。
【００３２】
非ポゾランは、５μｍよりも小さい、例えば１〜４μｍの平均粒径を有するのが好ましい。非ポゾランは、粉砕石英、例えば、フランスＳｉｆｒａｃｏ社から入手できる、実質的には非ポゾランシリカ充填剤であるＣ８００でよい。
【００３３】
重質炭酸カルシウム又は石英の好ましいＢＥＴ比表面積（既知の方法によって決定される）は、２〜１０ｍ２／ｇ、一般に８ｍ２／ｇよりも少なく、例えば４〜７ｍ２／ｇで、６ｍ２／ｇよりも少ないのが好ましい。
【００３４】
沈降炭酸カルシウムもまた、適した非ポゾラン材料である。個々の（第１の）粒子は、一般に約２０ｎｍの粒径を有している。個々の粒子は、約０．１〜１μｍの（第２の）粒径を有する塊に凝集する。塊それ自体が１μｍより大きい（第３の）粒径を有する塊を形成する。
【００３５】
例えば、重質炭酸カルシウム、粉砕石英、又は、沈降炭酸カルシウム、又は、それらの混合物といった、単一の非ポゾラン又は非ポゾランの混合物を用いることが可能である。ポゾラン材料の混合物、又は、ポゾラン及び非ポゾラン材料の混合物も用いることが可能である。
【００３６】
本発明に係るコンクリートは、強靱化要素、例えば金属繊維及び／又は有機繊維及び／又は後述する他の強靱化要素と共に用いることも可能である。
【００３７】
本発明の混合物は、金属繊維及び／又は有機繊維を含むことも可能である。繊維の体積量は、一般に硬化コンクリートの体積に対して０．５〜８％である。最終の硬化コンクリートの体積を用いて表される金属繊維の量は、一般に４％よりも少なく、例えば０．５〜３．５％、約２％が好ましい。同じ基準で表される有機繊維の量は、一般に１〜８％であり、２〜５％が好ましい。金属繊維は、一般に、例えば高強度鋼繊維、アモルファス鋼繊維又はステンレス鋼繊維などの鋼繊維から選択される。任意に、鋼繊維を、例えば、銅、亜鉛、ニッケル（又はそれらの合金）などの非鉄金属でコーティングすることが可能である。
【００３８】
金属繊維の個々の長さ（ｌ）は、一般に少なくとも２ｍｍであり、１０〜３０ｍｍが好ましい。ｌ／ｄ比（繊維の直径ｄ）は、一般に１０〜３００であり、３０〜３００が好ましく、３０〜１００がより好ましい。
【００３９】
ちじれ、波形又は両端がかぎ状といった様々な形状を有する繊維を用いることが可能である。繊維の粗さは様々でよく、及び／又は、様々な横断面の繊維を用いてもよい。繊維は、いくつかの金属線の編み又はより合わせを含む、捻れた集合体を形成するための適切な方法によって得ることができる。
【００４０】
セメント質の基材における金属繊維の結合は、繊維の表面処理によって促進される。この繊維処理は、繊維エッチング、又は、特に析出シリカ又は金属リン酸塩による繊維への無機化合物の沈着といった、一つ又はそれ以上の工程によって実施される。
【００４１】
エッチングは、例えば、その後に中和反応が続く、繊維の酸との接触によって実施される。
【００４２】
シリカは、シラン、シリコネート又はシリカゾルといったケイ素化合物を有する繊維と接触することで堆積される。それ故、当然のことながら、シリカ又はリン酸塩は実質的にはコンクリートマトリクス中の金属繊維の表面に閉じ込められており、マトリクス中に均一に分散していない。
【００４３】
リン酸塩処理は既知であり、例えばＥｙｒｏｌｌｅｓから出版された、Ｇ．ＬＯＲｌＮによる著作「金属のリン酸塩処理」（１９７３）に記載されている。
【００４４】
一般的に、金属リン酸塩は、金属リン酸塩、好ましくはリン酸マンガン又はリン酸亜鉛を含む水溶液に前もって酸洗された金属繊維を導入すること、及び、その後繊維を回収するための水溶液のフィルタリングを含むリン酸塩処理工程を用いることで堆積する。それ故、繊維は洗われ中和され且つ再び洗われる。通常のリン酸塩処理工程とは異なり、得られた繊維は、グリース型の仕上げを受ける必要はないが、防食保護を与え又はセメント質媒体による処理をより容易にするために、必要に応じて混和剤が添加される。リン酸塩処理は、繊維への金属リン酸塩溶液の塗装又は吹き付けによっても実行することが可能である。
【００４５】
有機繊維は、ポリビニル・アルコール繊維（ＰＶＡ）、ポリアクリロニトリル繊維（ＰＡＮ）、ポリエチレン繊維（ＰＥ）、高密度ポリエチレン繊維（ＨＤＰＥ）、ポリプロピレン繊維（ＰＰ）、単独重合体又は共重合体、ポリアミド又はポリイミド繊維を含む。これらの繊維の混合物もまた用いることができる。本発明で用いられる有機強化用繊維は、高弾性反応性繊維、低弾性非反応性繊維、及び、反応性繊維に分類することができる。有機繊維の存在は、熱や炎に対するコンクリートの性質を変更することを可能にする。
【００４６】
有機繊維の融解は、コンクリートが高温に曝されたときに、加圧水蒸気や高圧水が抜け出すことができる経路を作り出すことを可能とする。
【００４７】
有機繊維は、モノストランド又はマルチストランドとして存在することが可能である。モノ又はマルチストランドの直径は、１０μｍ〜８００μｍが好ましい。有機繊維は、織物構造若しくは不織布構造の形式でも、又は、異なるフィラメントを含むハイブリッドストランドの形式でも用いることが可能である。
【００４８】
有機繊維の個々の長さは、５ｍｍ〜４０ｍｍが好ましく、６〜１２ｍｍが好ましい。有機繊維はＰＶＡ繊維が好ましい。
【００４９】
用いられる有機繊維の最適量は、一般的に、繊維形状、化学的性質及び固有の機械的性質（例えば、弾性係数、流動限界、機械的強度）によって決まる。
【００５０】
ｄが繊維直径であり且つｌが長さであるｌ／ｄ比は、一般に１０〜３００であり、３０〜９０が好ましい。
【００５１】
ガラス及び（ａ）金属又は（ｂ）有機繊維を含む二成分のハイブリッド繊維、並びに、ガラス、金属及び有機繊維を含む三成分のハイブリッド繊維もまた用いることが可能である。ガラス及び有機及び／又は金属繊維の混合物もまた用いることが可能である。それ故、その機械的挙動を要求される性能に応じて適合させることが可能な「ハイブリッド」混合物が得られる。混合物は、ポリビニルアルコール（ＰＶＡ）繊維を含んでいるのが好ましい。ＰＶＡ繊維は、一般に６〜１２ｍｍの長さを有している。それらは一般に０．１〜０．３ｍｍの直径を有している。
【００５２】
異なる特性及び長さを有する繊維を混合して用いることは、それらを含むコンクリートの特性の改良を可能にする。
【００５３】
本発明のコンクリートにおけるセメントは、白色セメントが好ましい。適したセメントは、Ｌｅａのセメントとコンクリートの化学的性質に記載されている、シリカフュームが含まれていないポルトランドセメントである。ポルトランドセメントは、スラグ、ポゾラン、フライアッシュ、焼頁岩、石灰石及びセメント混合物を含む。本発明で用いる好ましいセメントはＣＥＭ１（一般にＰＭＳ）である。
【００５４】
セメント代用土、より詳しくはポゾラン材料を用いるなら、本発明にかかる混合物の水／セメント重量比を変化させてもよい。水／バインダー比は、セメント及びポゾランの付加重量に対する水の量Ｅの重量比として定義づけられ、約１５〜３０％が一般的であり、２０〜２５％が好ましい。水／バインダー比は、例えば、減水剤及び／又は高性能減水剤を用いることで調整可能である。
【００５５】
「特性、科学及び技術」（Ｖ．Ｓ．Ｒａｍａｃｈａｎｄｒａｎ著、ノイズ出版、１９８４）、のコンクリート混和剤ハンドブックの中では、減水剤は、一般的に１０〜１５％で与えられるワーカビリティーに対するコンクリートの練り混ぜ水の量を減らす混和剤と定義されている。減水剤は、例えばリグノスルフォネート、ヒドロキシカルボン酸、炭水化物、並びに、例えばグリセロール、ポリビニルアルコール、アルミニウムメチルシリコネートナトリウム、スルファニル酸、及び、カゼインといった他の特殊な有機化合物を含む。
【００５６】
高性能減水剤は、標準的な減水剤とは化学的に異なる新しい減水剤に属し、且つ、水分の含有量を約３０％逓減することが可能である。高性能減水剤は、硫酸ナフタレンホルムアルデヒド縮合物（ＳＮＦ）（一般的にはナトリウム塩）、又は硫酸メラミンホルムアルデヒド縮合物（ＳＭＦ）、変性リグノスルホン酸塩（ＭＬＳ）、その他、の大きく４つの部類に分けられてきた。最近の高性能減水剤は、例えばポリアクリル酸塩といったポリカルボン酸化合物を含んでいる。高性能減水剤は、例えばグラフト鎖としてポリエチレングリコールを、及び、ポリカルボン酸エーテルといった主鎖にカルボン酸機能を有する共重合体といった、新世代の高性能減水剤であることが好ましい。ポリカルボン酸塩ポリスルホンナトリウム及びポリアクリル酸塩ナトリウムもまた用いることが可能である。必要とされる高性能減水剤の量は、一般にセメントの反応性によって決まる。反応性が低いほど、必要とされる高性能減水剤の量は少なくなる。総アルカリ含有量を減少させるために、高性能減水剤は、ナトリウム塩というよりもむしろカルシウムとして用いるのがよい。
【００５７】
他の添加剤、例えば、消泡剤（例えばポリジメチルシロキサン）を本発明にかかる混合物に加えてもよい。これらもまた、溶体状、個体状という形で、又は好ましくは樹脂状、油状又は乳液状、好ましくは水状という形でシリコーンを含む。特に適しているのは、構成成分（ＲＳｉＯ０．５）及び（Ｒ２ＳｉＯ）を含むシリコーンである。
【００５８】
これらの化学式では、同じでもよいし異なってもよいＲ基は、水素又は１〜８炭素原子を有するアルキル基が好ましく、メチル基が好ましい。構成成分の数は、３０〜１２０が好ましい。
【００５９】
混合物中のかかる添加剤の量は、一般にセメント重量に対し最大限でも５分の１である。
【００６０】
本発明の混合物を含むソリッド構造における、撥水性を増大させ且つ吸水性及び透水性を減少させるために、本発明の混合物は疎水性物質も含むことが可能である。かかる疎水性物質は、シラン、シロキサン、シリコーン及びシリコネートを含む。市販製品は、水希釈及び溶媒希釈可能な液体及び固体の、例えば粒状の、製品を含む。本発明の混合物は、エフロレッセンス防止剤（第１及び／又は第２エフロレッセンスを制御する）も含むことが可能である。かかるエフロレッセンス防止剤は、例えば液状の脂肪酸混合物（例えば、不水溶性の脂肪酸、樹脂酸又はそれらの混合物を含有するトールオイル脂肪酸）などの、第１エフロレッセンスのための撥水性の酸成分を含有する調合物、及び、第２エフロレッセンスのためのステアリン酸カルシウム分散物（ＣＳＤ）を含有する水溶性の混和材料、を含む。第１及び／又は第２エフロレッセンスを制御するエフロレッセンス防止剤は、一般に、脂肪酸、樹脂酸及びそれらの混合物から選択される撥水性の酸成分と、水溶性のステアリン酸カルシウム分散物とを含有する混合物を含む。ステアリン酸カルシウム分散物という用語は、一般に、ステアリン酸カルシウム、パルミチン酸カルシウム、ミリスチン酸カルシウム又はそれらの組み合わせの分散物を意味する。エフロレッセンスを抑制するために、本発明の混合物中に、ケイ酸塩、例えばアルカリケイ酸塩を含むことも可能である。同等品を、本発明の硬化混合物の表面処理として用いることも可能である。
【００６１】
コンクリートは、固形成分と水との混合、成形（モールディング、鋳造、射出、ポンピング、押し出し成形、カレンダ加工）及び、その後の硬化を含む既知の方法によって、製造される。
【００６２】
それらもまた、少なくとも１００ＭＰａの圧縮強度Ｒｃを示すことが可能である。
【００６３】
本発明に係るコンクリートを製造するために、構成物質及び強化用繊維が水と一緒に混ぜられる。例えば、以下の練り混ぜ順を採用してもよい。マトリクスの粉状構成物質の練り混ぜ；水及び混合剤の一部分、例えば半分の導入；練り混ぜ；混合剤の残りの一部分の導入；練り混ぜ；強化用繊維及び付加的な構成物質の導入；練り混ぜ。
【００６４】
コンクリートは、その機械的特性を改善するために、熱養生を受けてもよい。養生は、一般に大気温度に起因する温度（例えば、２０℃〜９０℃）で行われ、６０℃〜９０℃が好ましい。養生温度は、大気圧での水の沸点よりも低くすべきである。養生温度は、一般に１００℃よりも低い。高圧で養生を行う高圧蒸気殺菌法は、より高い硬化温度を適用を可能にする。
【００６５】
養生時間は、例えば６時間から４日間、約２日間が好ましい。養生は、凝結後、一般的には凝結開始から少なくとも１日経った後、好ましくは２０℃で１〜約７日齢のコンクリートに対して開始される。
【００６６】
養生は、乾燥若しくは湿潤状態で、又は、例えば、湿潤環境での２４時間の養生に続いて乾燥環境での２４時間養生というように、両方の環境が交替に起こるサイクルで行われる。
【００６７】
また、本発明に係るコンクリートと共同して用いられる強化手段は、例えば、結合ワイヤー若しくは結合緊張材によるプレテンション、又は、単一非結合緊張材による、ワイヤーの集合体若しくは緊張材を含むケーブルによる、シース若しくは棒によるポストテンションを含む。
【００６８】
本発明に係るコンクリートは、一般に、例えば厚さに対する長さの比が約１０より大きく、一般に１０〜３０ｍｍの厚さを有する、例えば、金属被膜要素である「薄い要素」に用いられる。
【００６９】
本発明に係るコンクリートの混合物を練り混ぜる際、セメント以外の粒子状物質材料は、予混合乾燥粉末として、又は、薄い若しくは濃い水性懸濁液として導入してもよい。
【００７０】
他に特に規定がなければ、添付の請求項を含む本明細書において、本発明に関して用いられる「延性のある」という用語は、寸法が「薄い要素」の定義に合致し、例えば厚さに対する長さの比が約１０より大きく、例えば４０ｍｍの最大厚さを有するコンクリートプレートの、曲げモード（引張モードではなく）における挙動を意味する。延性は、与えられた撓み（又はひび割れ開口）に対する弾性限界よりも、最大荷重又は最大強度が大きいときに現れる。最大荷重が発生する、撓み又はひび割れ開口が大きいほど、延性は大きくなる。この挙動は、文字通り「撓み−硬化」として知られている。
【００７１】
本発明のコンクリートの延性挙動は、油圧装置ＤＡＲＴＥＣ  ＨＡ  ２５０（Ｚｗｉｃｋ）を用いて、コンクリートプレート（寸法４５０×１４５×２０ｍｍ）の４点曲げ試験によって測定される。測定は、（経時的な荷重の一定増加ではなく）経時的な一定変形に基づいて行われる。変形速度（０．１ｍｍ／ｍｉｎ）は、コンクリートプレートに取り付けられたＬＶＤＴセンサを用いて調節される。センサは、プレートの撓みも記録する。
【００７２】
試験装置の形状寸法を添付図面の図１に示し、図１における寸法は次の通りである。
Ｌ（支点間長さ）：４２０ｍｍ
ＬＴ（プレートの長さ）：４５０ｍｍ
Ｅ（プレートの厚さ）：２０ｍｍ
ａ（荷重Ｆが加えられる二点間の距離）：１４０ｍｍ
プレートの幅（図示せず）：１４５ｍｍ
プレートを支えるシリンダー及び荷重を加えるシリンダーの直径は約１０ｍｍである。
【００７３】
添付の請求項を含む本明細書で用いる「係数」という用語は、ヤング係数（弾性係数）を意味する。
【００７４】
圧縮強度値は、２０℃で２８日間湿潤養生した後に、７ｃｍの直径及び１４ｃｍの高さを有する円筒状の試料を用いて測定される（本発明に係るコンクリートは、一般に約１００ＭＰａより大きい圧縮強度を有している）。
【００７５】
他に特に規定がなければ、百分率は重量百分率である（ガラス繊維の百分率は、硬化混合物の体積に対する体積百分率である）。
【００７６】
材料の表面積は、吸着気体として窒素を用いるＢｅｃｋｍａｎ  Ｃｏｕｌｔｅｒ  ＳＡ
３１００装置を使用したＢＥＴ法によって計測する。
【００７７】
（通常２０である、約１秒おきに衝撃を伴う動的な、又は、衝撃を伴わない静的な）スランプ値は、約１２ｍｍの落下を伴って、円形衝撃台（直径３００ｍｍ、厚さ５．９ｍｍ、重量約４．１ｋｇ）上で測定される。試料（５００ｍｌ）は、高さ５０ｍｍ、上面直径７０ｍｍ、底部直径１００ｍｍの扁平な円錐型枠を用いて製造される。（衝撃の前の又は衝撃なしの）静的なスランプ値は、脱型後に試料が動かなくなった後に測定される。
【００７８】
例えば非ポゾラン粒子状物質、例えば炭酸カルシウムといった粒子の平均粒径及び分布は、Ｍａｌｖｅｒｎ  Ｍａｓｔｅｒｓｉｚｅｒ２０００を用いたレーザー粒度分布によって測定される。
【実施例】
【００７９】
本発明は、下記の限定されない実施例によって説明される。実施例で用いられた材料は、下記の供給業者から入手できる。
（１）白色セメント：Ｌａｆａｒｇｅ  フランス  Ｌｅ  Ｔｅｉｌ  ｃｅｍｅｎｔ
（２）灰色セメント（ＨＴＳ）：Ｌａｆａｒｇｅ  フランス  Ｌｅ  Ｔｅｉｌ  ｃｅｍｅｎｔ
（３）石灰石充填剤  Ｄｕｒｃａｌ１：ＯＭＹＡ、フランス
Ｄｕｒｃａｌ１は、約５ｍ２／ｇのＢＥＴ値を有している。
（４）砂Ｂｅ０１：Ｓｉｆｒａｃｏ、フランス
（５）高性能減水剤  Ｆ２：Ｃｈｒｙｓｏ、フランス
（６）シリカ質充填剤  Ｃ４００：Ｓｉｆｒａｃｏ、フランス
Ｃ４００は、１．６１ｍ２／ｇのＢＥＴ値を有している。
（７）混合剤Ａ２：Ｃｈｒｙｓｏ、フランス
（８）ＰＶＡ繊維（長さ１２ｍｍ、直径０．２ｍｍ）：クラレ、日本
（９）ガラス繊維：ＯＣＶ  強化材
（１０）白色シリカフューム  ＭＳＴ：ＳＥＰＲ、フランス
（１１）灰色シリカフューム  ９８０ＮＳ：ＳＥＰＲ、フランス
【００８０】
ガラス繊維は、全径約０．３ｍｍのサイズされた繊維の中に、直径１４μｍの単一フィラメントを約１００本含んでいる。サイズは、単一フィラメントの分離を避けるための、混合過程に対する抵抗性がある。下記の実施例で用いられるガラス繊維は下記の特性を有している。
長さ（ｍｍ）：６
直径（ｍｍ）：０．３
比重：２．６
Ｅ（ＧＰａ）：７２
Ｒｔ（Ｍｐａ）：１７００
【００８１】
（実施例１）
白色コンクリートマトリックスの組成は、次の通りであった（量は重量部である）。
【００８２】
量（ｋｇ／ｍ３）        相対量
白色セメント                            ６８６              １
充填剤（Ｄｕｒｃａｌ１）                ２３９            ０．３５
充填剤（Ｃ４００）                      １６５            ０．２４
砂（ＢＥ  ０１）                        ９８１            １．４３
補助物質（Ｆ２）（体積％）              ３２              ０．０４６（３％）
ガラス繊維（ＨＰ  抗ひび割れ繊維）  （ａ）２．５％の６ｍｍガラス繊維
（ｂ）２％の６ｍｍガラス繊維
及び０．７％  ＰＶＡ繊維
水セメント比                                              ０．２８
混合装置  Ｒａｙｎｅｒｉ
【００８３】
混合物は、型で大きいプレート（寸法５００×４５０×２０ｍｍ）に成形される。プレートは、セメントと水とが接触してから２４時間後に脱型される。脱型されたプレートは、２０℃且つ相対湿度１００％で保管される。その後、プレートは試験前に３個（寸法４５０×１４５×２０ｍｍ）に切り分けられる。プレートの延性挙動は、上記の通り、油圧装置ＤＡＲＴＥＣ  ＨＡ  ２５０（Ｚｗｉｃｋ）を用いた４点曲げ試験によって測定される。
【００８４】
得られた結果を、本発明に係るコンクリート混合物の延性挙動を示す図２及び図３に示す。
【００８５】
（実施例２）
白色コンクリートマトリックスの組成は、次の通りであった（量は重量部である）。
【００８６】
量（ｋｇ／ｍ３）        相対量
白色セメント                          ６８８                １
シリカフューム（ＭＳＴ）              ２０９              ０．３
充填剤（Ｃ４００）                    １６７              ０．２４
砂（ＢＥ  ０１）                      ９９７              １．４３
補助物質（Ｆ２）（体積％）            ３２            ０．０４６（３％）
ガラス繊維（ＨＰ  抗ひび割れ繊維）  ２．４２％の６ｍｍガラス繊維
水セメント比                                              ０．２８
混合装置  Ｒａｙｎｅｒｉ
【００８７】
混合物は、型で大きいプレート（寸法５００×４５０×２０ｍｍ）に成形される。プレートは、セメントと水とが接触してから２４時間後に脱型される。脱型されたプレートは、２０℃且つ相対湿度１００％で保管される。その後、プレートは試験前に３個（寸法４５０×ｌ４５×２０ｍｍ）に切り分けられる。
【００８８】
プレートの延性挙動は、上記の通り、油圧装置ＤＡＲＴＥＣ  ＨＡ  ２５０（Ｚｗｉｃｋ）を用いた４点曲げ試験によって測定される。得られた結果を、本発明に係るコンクリート混合物の延性挙動を示す図４に示す。
【００８９】
（実施例３）
灰色コンクリートマトリックスの組成は、次の通りであった（量は重量部である）。
【００９０】
量（ｋｇ／ｍ３）        相対量
灰色セメント                          ７７２                １
充填剤（Ｄｕｒｃａｌ１）              ３８６              ０．５
砂（ＢＥ  ０１）                    １０５７              １．３７
補助物質（Ｆ２）（体積％）          ２６．２        ０．０３４（２．４％）
ガラス繊維（ＨＰ  抗ひび割れ繊維）  ２．２５％の６ｍｍガラス繊維
水セメント比                                              ０．２４
混合装置  Ｒａｙｎｅｒｉ
【００９１】
混合物は、型で大きいプレート（寸法５００×４５０×２０ｍｍ）に成形される。プレートは、セメントと水とが接触してから２４時間後に脱型される。脱型されたプレートは、２０℃且つ相対湿度１００％で保管される。その後、プレートは試験前に３個（寸法４５０×ｌ４５×２０ｍｍ）に切り分けられる。
【００９２】
プレートの延性挙動は、上記の通り、油圧装置ＤＡＲＴＥＣ  ＨＡ  ２５０（Ｚｗｉｃｋ）を用いた４点曲げ試験によって測定される。得られた結果を、本発明に係るコンクリート混合物の延性挙動を示す図５に示す。
【００９３】
（実施例４）
白色コンクリートマトリックスの組成は、次の通りであった（量は重量部である）。
【００９４】
量（ｋｇ／ｍ３）        相対量
白色セメント                          ７４５                １
充填剤（Ｄｕｒｃａｌ１）              ３７３              ０．５
砂（ＢＥ  ０１）                    １０６６              １．４３
補助物質（Ｆ２）（体積％）            ３２．６        ０．０４４（３％）
ガラス繊維（ＨＰ  抗ひび割れ繊維）  ２．２５％の６ｍｍガラス繊維
水セメント比                                              ０．２６
混合装置  Ｒａｙｎｅｒｉ
【００９５】
混合物は、型で大きいプレート（寸法５００×４５０×２０ｍｍ）に成形される。プレートは、セメントと水とが接触してから２４時間後に脱型される。脱型されたプレートは、２０℃且つ相対湿度１００％で保管される。その後、プレートは試験前に３個（寸法４５０×ｌ４５×２０ｍｍ）に切り分けられる。
【００９６】
プレートの延性挙動は、上記の通り、油圧装置ＤＡＲＴＥＣ  ＨＡ  ２５０（Ｚｗｉｃｋ）を用いた４点曲げ試験によって測定される。得られた結果を、本発明に係るコンクリート混合物の延性挙動を示す図６に示す。
【００９７】
（実施例５）
白色コンクリートマトリックスの組成は、次の通りであった（量は重量部である）。
【００９８】
量（ｋｇ／ｍ３）        相対量
白色セメント                            ７５４                １
充填剤  （Ｄｕｒｃａｌ  １）            ２５６            ０．３４
シリカフューム  （ＭＳＴ）                ９８            ０．１３
砂  （ＢＥ  ０１）                    １０７８            １．４３
補助物質（Ｆ２）（体積％）            ２７．１        ０．０３６（２．５％）
ガラス繊維（ＨＰ  抗ひび割れ繊維）  ２．５％の６ｍｍガラス繊維
水セメント比                                              ０．２６
混合装置  Ｒａｙｎｅｒｉ
【００９９】
混合物は、型で大きいプレート（寸法５００×４５０×２０ｍｍ）に成形される。プレートは、セメントと水とが接触してから２４時間後に脱型される。脱型されたプレートは、２０℃且つ相対湿度１００％で保管される。その後、プレートは試験前に３個（寸法４５０×ｌ４５×２０ｍｍ）に切り分けられる。
【０１００】
プレートの延性挙動は、上記の通り、油圧装置ＤＡＲＴＥＣ  ＨＡ  ２５０（Ｚｗｉｃｋ）を用いた４点曲げ試験によって測定される。得られた結果を、本発明に係るコンクリート混合物の延性挙動を示す図７に示す。
【０１０１】
（実施例６）
灰色コンクリートマトリックスの組成は、次の通りであった（量は重量部である）。
【０１０２】
量（ｋｇ／ｍ３）        相対量
灰色セメント                          ７７６                  １
充填剤（Ｄｕｒｃａｌ１）              ２６４              ０．３４
シリカフューム（９８０ＮＳ）          １０１              ０．１３
砂（ＢＥ  ０１）                      １０６３            １．３７
補助物質（Ｆ２）（体積％）            ２７．２          ０．０３５（２．５％）
ガラス繊維（ＨＰ  抗ひび割れ繊維）    ２．２％の６ｍｍガラス繊維
水セメント比                                              ０．２４
混合装置  Ｒａｙｎｅｒｉ
【０１０３】
混合物は、型で大きいプレート（寸法５００×４５０×２０ｍｍ）に成形される。プレートは、セメントと水とが接触してから２４時間後に脱型される。脱型されたプレートは、２０℃且つ相対湿度１００％で保管される。その後、プレートは試験前に３個（寸法４５０×ｌ４５×２０ｍｍ）に切り分けられる。
【０１０４】
プレートの延性挙動は、上記の通り、油圧装置ＤＡＲＴＥＣ  ＨＡ  ２５０（Ｚｗｉｃｋ）を用いた４点曲げ試験によって測定される。得られた結果を、本発明に係るコンクリート混合物の延性挙動を示す図８に示す。
【図１】
0005557747.tif 000002
【図２】
0005557747.tif 000003
【図３】
0005557747.tif 000004
【図４】
0005557747.tif 000005
【図５】
0005557747.tif 000006
【図６】
0005557747.tif 000007
【図７】
0005557747.tif 000008
【図８】
0005557747.tif 000009